УСТРОЙСТВО И СПОСОБ ДЛЯ СВАРКИ РАЗНОРОДНЫХ ЛЕГИРОВАННЫХ СТАЛЕЙ

1. Сварное соединение, включающее:
а. деталь из низколегированной стали, где низколегированная сталь содержит менее примерно 4,0 мас.% хрома;
b. деталь из высоколегированной стали, где высоколегированная сталь содержит более примерно 9,0 мас.% хрома;
с. наплавленный валик сварного шва между деталями из низколегированной и высоколегированной стали, при этом наплавленный валик сварного шва включает первый сварочный пруток в контакте с деталью из низколегированной стали, второй сварочный пруток в контакте с деталью из высоколегированной сталью и третий сварочный пруток между первым и вторым сварочными прутками, причем
d. третий сварочный пруток имеет более высокое массовое процентное содержание хрома, чем первый сварочный пруток, и более низкое массовое процентное содержание хрома, чем второй сварочный пруток.
2. Сварное соединение по п.1, в котором деталь из низколегированной стали содержит менее примерно 2,5 мас.% хрома.
3. Сварное соединение по п.1, в котором первый сварочный пруток имеет более высокое массовое процентное содержание хрома, чем низколегированная сталь.
4. Сварное соединение по п.1, в котором первый сварочный пруток имеет содержание хрома примерно 2-4 мас.%.
5. Сварное соединение по п.1, в котором первый сварочный пруток содержит углерод, хром, молибден, ванадий и/или другие элементы, например, вольфрам.
6. Сварное соединение по п.1, в котором второй сварочный пруток имеет более низкое массовое процентное содержание хрома, чем высоколегированная сталь.
7. Сварное соединение по п.1, в котором второй сварочный пруток содержит примерно 8-10 мас.% хрома.
8. Сварное соединение по п.1, в котором второй сварочный пруток содержит углерод, хром, молибден, никель и ванадий.
9. Сварное соединение по п.1. в котором третий сварочный пруток содержит примерно 5-7 мас.% хрома.
10. Сварное соединение по п.1, в котором третий сварочный пруток содержит углерод, хром, никель, молибден и ванадий.
11. Сварное соединение по п.1, в котором второй сварочный пруток имеет более высокое значение коэффициента термического расширения, чем первый сварочный пруток.
12. Сварное соединение, включающее:
а. деталь из низколегированной стали,
b. деталь из высоколегированной стали,
с. градиент по хрому между деталью из низколегированной стали и деталью из высоколегированной стали и
d. средство снижения градиента по хрому между деталью из низколегированной стали и деталью из высоколегированной стали.
13. Сварное соединение по п.12, в котором деталь из низколегированной стали имеет содержание хрома менее примерно 2,2 мас.%.
14. Сварное соединение по п.12. в котором деталь из высоколегированной стали имеет содержание хрома более примерно 9 мас.%.
15. Сварное соединение по п.12, в котором средство снижения градиента по хрому между деталью из низколегированной стали и деталью из высоколегированной стали включает первый сварочный пруток в контакте с деталью из низколегированной сталью, причем первый сварочный пруток имеет более высокое массовое процентное содержание хрома, чем деталь из низколегированной стали.
16. Сварное соединение по п.15, в котором средство снижения градиента по хрому между деталью из низколегированной стали и деталью из высоколегированной стали включает второй сварочный пруток в контакте с деталью из высоколегированной стали, причем второй сварочный пруток имеет более низкое массовое процентное содержание хрома, чем деталь из высоколегированной стали.
17. Сварное соединение по п.16, в котором средство снижения градиента по хрому между деталью из низколегированной стали и деталью из высоколегированной стали включает третий сварочный пруток, находящийся между первым и вторым сварочными прутками, причем третий сварочный пруток имеет более высокое массовое процентное содержание хрома, чем первый сварочный пруток, и более низкое массовое процентное содержание хрома, чем второй сварочный пруток.
18. Способ сварки, включающий:
а. наложение первого сварочного прутка на деталь из низколегированной стали, где первый сварочный пруток имеет более высокое массовое процентное содержание хрома, чем деталь из низколегированной стали;
b. наложение второго сварочного прутка на деталь из высоколегированной стали, где второй сварочный пруток имеет более низкое массовое процентное содержание хрома, чем деталь из высоколегированной стали;
с. наложение третьего сварочного прутка между первым и вторым сварочными прутками, причем третий сварочный пруток имеет более высокое массовое процентное содержание хрома, чем первый сварочный пруток, и более низкое массовое процентное содержание хрома, чем второй сварочный пруток.
19. Способ по п.18, дополнительно включающий наложение первого сварочного прутка непосредственно на деталь из низколегированной стали.
20. Способ по п.18, дополнительно включающий одновременное наложение первого, второго и третьего сварочных прутков.